【誤訳訂正書】
【提出日】平成20年12月19日(2008.12.19)
【誤訳訂正１】
【訂正対象書類名】特許請求の範囲
【訂正対象項目名】全文
【訂正方法】変更
【訂正の内容】
【特許請求の範囲】
【請求項１】
式（Ｉ）
【化１】
2008545621.tif 000001
但し式中
（Ｃ）はコアを意味し；
（ＦＦ）はコアの焦点官能基性成分を意味し；
ｘは独立に０かまたは１〜Ｎc−１の整数であり、
（ＢＲ）は分岐セルを意味し、ｐが１より大きい場合（ＢＲ）は同一または相異なる構成部分であることができ；
ｐは該デンドリマーの中の分岐セル（ＢＲ）の総数であって、下記式
【数１】
2008545621.tif 000002
により導かれる１〜２０００の整数であり；
ここでＧはコアを取り囲む同心的な分岐セルの外殻の数（世代）であり；
ｉは最終の世代Ｇであり；
Ｎbは分岐セルのマルティプリシティであり；
Ｎcはコアのマルティプリシティであって１〜１０００の整数であり；
（ＩＦ）は内部官能基性を意味し、ｑが１より大きい場合（ＩＦ）は同一または相異なる構成部分であることができ；
ｑは独立に０、または１〜４０００の整数であり；
（ＥＸ）は延長部材を意味し、ｍが１より大きい場合（ＥＸ）は同一または相異なる構成部分であることができ；
ｍは独立に０、または１〜２０００の整数であり；
（ＴＦ）は末端の官能基性を意味し、ｚが１より大きい場合（ＴＦ）は同一または相異なる構成部分であることができ；
ｚは、１以上で或る与えられた世代（Ｇ）に対する（Ｃ）および（ＢＲ）に可能な理論的な数までの表面の基の数を意味し、下記式
ｚ＝ＮcＮbGによって与えられ；
ここでＧ、ＮbおよびＮcは上記に定義した通りであるが、但しここで少なくとも一つの（ＥＸ）または（ＩＦ）が存在するものとする、を有することを特徴とする樹枝状ポリマー。
【請求項２】
Ｎcは１〜２０の整数であり；ｑは０、または１〜２５０の整数であり；ｐは１〜２５０の整数であり；ｍは０、または１〜２５０の整数であり；
ｑまたはｍの一つは少なくとも１でなければならず；
ｑおよびｍの両方が１より大きい場合、（ＢＲ）および（ＥＸ）は該構成部分の他のものと交互に現れるか、または連続した複数の（ＢＲ）または（ＥＸ）の群が逐次的に現れることを特徴とする請求項１記載の樹枝状ポリマー。
【請求項３】
式（ＩＩ）
【化２】
2008545621.tif 000003
但し式中
【数２】
2008545621.tif 000004
であり、コア＝（Ｃ）、（ＴＦ）、Ｇ、Ｎc、Ｎb、ｉ、ｚおよびｐは請求項１で定義した通りであり、（ＢＲ）は存在する一つの（ＩＦ）構成部分をもっていなければならないか、その場で（ＩＦ）を生成できなければならない、を有することを特徴とする樹枝状ポリマー。
【請求項４】
（Ｃ）が単純なコアであることを特徴とする請求項１、２または３記載の樹枝状ポリマー。
【請求項５】
単純なコアはポリ（グリシジルエーテル）［例えば、ビス−フェノールグリシジルエーテル、ペンタエリトリトールテトラグリシジルエーテル（ＰＥＴＧＥ）、テトラフェニロールエタングリシジルエーテル（ＴＰＥＧＥ）、トリフェニロールメタントリグリシジルエーテル（ＴＰＭＴＧＥ）、トリメチロールプロパントリグリシジルエーテル（ＴＭＰＴＧＥ）、ビス（４−グリシジルオキシフェニル）メタン（ＢＧＰＭ）］、テトラ（エポキシプロピル）シアヌレート（ＴＥＰＣ）、トリス（２，３−エポキシプロピル）イソシアヌレート（ＴＧＩＣ）、トリス［２−（アクリロイルオキシ）エチル］イソシアヌレート、４，４’−メチレンビス（Ｎ，Ｎ’−ジグリシジルアニリン）（ＭＢＤＧＡ）、ジグリシジルアニリン、Ｎ，Ｎ’−ジグリシジル−４−グリシドキシアニリン（ＤＧＧＡ）、ソルビトール、グリセロール、ネオペンチル、オリゴネオペンチルジグリシジルエーテル、ｔ−ブチルグリシジルエーテル、アリルグリシジルエーテル、ペンタエリトリトールトリグリシジルエーテル（ＰＥＴｒｉＧＥ）、ペンタエリトリトールトリアリルエーテル（ＰＥＴｒｉＡＥ）、ペンタエリトリトールテトラアジド（ＰＥＴＡＺ）、ネオペンチルテトラプロパルギルエーテル、モノアルキルネオペンチルトリプロパルギルエーテル、トリアジド、テトラアジド、アミノエタノール、アンモニア、ポリアミン［例えば、エチレンジアミン（ＥＤＡ）、ＰＡＭＡＭ、ヘキサメチレンジアミン（ＨＭＤＡ）、ジエチレントリアミン、メチルイソプロピリジン、アルキレンビス（２−ハロエチルアミン）、ハロゲン化アリールメチル（例えばハロゲン化ベンジル）、ピペラジン、アミノエチルピペラジン、超分岐したコア［例えば、ポリリジン、ポリ（エチレンイミン）、ポリ（プロピレンイミン）、トリス−２−（アミノエチルアミン）］、直鎖ポリ（エチレンイミン）、水、硫化水素、アルキレン／アリーレンジチオール、ビス（２−ピペラジニルエチル）ジスルフィド（ＢＰＥＤＳ）、シスタミン、４，４’−ジチオジ酪酸、ジチオ酪酸ジメチル（ＤＭＤＴＢ）、メルカプトアルキルアミン、チオエーテルアルキルアミン、イソシアヌレート、複素環化合物、１，４，７，１０−テトラアザシクロドデカン−１，４，７−トリス（酢酸）（ＤＯ３Ａ）、１，４，７，１０−テトラアザシクロドデカン−１，４，７，１０−テトラ（酢酸）（ＤＯＴＡ）、マクロ環式化合物（例えば、クラウンエーテル）、多炭素のコア（エチレン、ブタン、ヘキサン、ドデカン）、ポリグリシジルメタクリレート、ポリ（多官能性アクリレート）（例えば、トリメチロールプロパントリアクリレート（ＴＭＰＴＡ）、ジアリルアミン）、ジエチルアミノジアセテート、トリス（ヒドロキシメチル）アミノメタン、ホスフィン、ポルフィン（例えばポルフィリン）、オキシラン、チオラン［例えば、テトラチオラン（ＴＥＳ）］、オキセタン、アジリジン、アゼチジン、多アジド官能基性（例えば、ＰＥＴＧＥから誘導されるテトラ−アジド）、シロキサン、オキサゾリン［例えば、ポリ（２−エチル−２−オキサゾリン）（ＰＥＯＸ）］、カルバメート、またはカプロラクトンであることを特徴とする請求項４記載の樹枝状ポリマー。
【請求項６】
単純なコアはシスタミン、ジアミンジスルフィド、ジアジドジスルフィド、ジスルフィドジアセチレン、プロパルギルペンタエリトリトールトリアリルエーテル、プロパルギルペンタエリトリトールトリグリシジルエーテル、ペンタエリトリトールテトラアジド、ペンタエリトリトールテトラグリシジルエーテル、テトラフェニロールエタングリシジルエーテル、トリフェニロールメタントリグリシジルエーテル、トリメチロールプロパントリグリシジルエーテル、トリス（２，３−エポキシプロピル）イソシアヌレート、トリメチロールプロパントリアクリレート、イソシアヌレート、複素環式化合物、ポリ（２−エチル−２−オキサゾリン）、多炭素コア（エチレン、ブタン、ヘキサン、およびドデカン）、ホスフィン、または単一官能性または多官能性のエポキシドを有する直鎖の、分岐した、或いは環式の構成部分、多官能性のアルケン、アルキン、またはアリール、或いは多アジド官能基性であることを特徴とする請求項５記載の樹枝状ポリマー。
【請求項７】
（Ｃ）は足場のコアであることを特徴とする請求項１、２または３記載の樹枝状ポリマー。
【請求項８】
足場のコアはキャッピングされた材料、例えばそれぞれ一つまたはそれ以上のアミノエチルピペラジン、アジド、プロパルギル官能基性、ピペラジン、ジ−イミノ二酢酸、またはエポキシド表面のＰＥＨＡＭ、またはこれらの混合物でキャッピングされたトリメチロールプロパントリアクリレート、またはペンタエリトリトールテトラグリシジルエーテル（ＰＥＴＧＥ）、またはトリメチロールプロパントリグリシジルエーテル（ＴＭＰＴＧＥ）、或いはテトラフェニロールエタングリシジルエーテル（ＴＰＥＧＥ）またはトリフェニロールメタントリグリシジルエーテル（ＴＰＭＴＧＥ）であることを特徴とする請求項７記載の樹枝状ポリマー。
【請求項９】
（Ｃ）はスーパー・コアであることを特徴とする請求項１、２または３記載の樹枝状ポリマー。
【請求項１０】
スーパー・コアはコアの官能基性として作用するデンドリマーであるか、或いは０価の金属粒子（例えば、Ａｕ，Ａｇ，Ｃｕ，Ｐｄ，Ｐｔ）、金のナノ粒子、金のナノ棒状物、コロイド、ラテックス粒子、金属酸化物、ナノ結晶、量子ドット、ミセル、ベシクル、リポゾーム、バッキーボール、カーボンナノチューブ（単一壁または二重壁）、炭素繊維、シリカまたは塊状金属表面であって、この場合他の構造が結合しているか、或いはその表面から成長することができるものであることを特徴とする請求項９記載の樹枝状ポリマー。
【請求項１１】
（Ｃ）は、次のような成分：即ちＰＡＭＡＭはその表面の上に成長するかまたは結合したＰＥＨＡＭをもったコアであるか；ＰＥＨＡＭはその表面の上に成長するかまたは結合したＰＥＨＡＭをもったコアであるか；ＰＥＨＡＭはその表面の上に成長するかまたは結合したＰＥＨＡＭおよびＰＡＭＡＭをもったコアであるか；ＰＡＭＡＭはその表面の上に成長するかまたは結合したＰＥＨＡＭおよびＰＡＭＡＭをもったコアであるか；ＰＥＨＡＭはその表面の上に成長するかまたは結合したＰＥＭＡＭをもったコアであるか；ポリリジン樹枝状ポリマーはコア及びその表面の上に成長するかまたは結合したＰＥＨＡＭであるか；ＰＰＩはコア及びその表面の上に成長するかまたは結合したＰＥＨＡＭであるか；ポリオールはコア及びその表面の上に成長するかまたは結合したＰＥＨＡＭである、成分を含んで成るスーパー・コアであることを特徴とする請求項９記載の樹枝状ポリマー。
【請求項１２】
（Ｃ）は少なくとも一つの求核性（Ｎｕ）、一つの求電子性（Ｅ）、または一つの他の（Ｏ）構成部分であるか；或いは配列した少なくとも二つの樹脂状の分岐に結合した多価のコアであるか；またはコアの原子または分子であってそれは１価のまたは一官能性の構成部分或いは多価のまたは多官能性の構成部分、好ましくは樹脂状の分岐と結合するために利用できる官能性部位の原子価結合を２〜２５０００有する多官能性の構成部分であることができることを特徴とする請求項１、２または３記載の樹枝状ポリマー。
【請求項１３】
（Ｃ）は求核性（Ｎｕ）であって、アンモニア、水、硫化水素、ホスフィン、ポリ（アルキレンジアミン）、例えばエチレンジアミン、ヘキサメチレンジアミン、ドデシルジアミン、ポリアルキレンポリアミン、例えばジエチレントリアミン、トリエチレンテトラアミン、テトラエチレンペンタアミン、ペンタエチレンヘキサミン、ポリ（プロピレンイミン）、直鎖および分岐したポリ（エチレンイミン）およびポリ（アミドアミン）、第１級アミン、例えばメチルアミン、ヒドロキシエチルアミン、オクタデシルアミン、ポリ（メチレンジアミン）、マクロ環式／クリプタンド・ポリアミン、ポリ（アミノアルキルアレーン）、トリス（アミノアルキル）アミン、メチルイソプロピリジンジエチレントリアミン、アルキレンビス（２−ハロエチルアミン）、ハロゲン化アリールメチル（例えばハロゲン化ベンジル）、超分岐したコア（例えばポリリジン）、ポリ（プロピレンイミン）、トリス−２−（アミノエチルアミン）、複素環式アミン、星形／櫛形に分岐したポリアミン、ピペラジンおよびその誘導体（例えばアミノアルキルピペラジン）、エチレングリコール、ポリアルキレンポリオール、ポリアルキレンポリメルカプタン、チオフェノール、フェノール、またはキャッピングされたコア［例えばｔ−ブチルブトキシカルビノール（ＢＯＣ）］としてのこれらの任意のコアであってこの場合Ｎcの原子価の少なくとも一つがキャッピングされていないものであることを特徴とする請求項１２記載の樹枝状ポリマー。
【請求項１４】
（Ｃ）は求電子性（Ｅ）であるか、Ｂｒｏｅｎｓｔｅｄ／Ｌｅｗｉｓ酸またはアルキル化／アシル化剤で（Ｅ）に変わるものであり、環式エーテル（例えばエポキシド）、オキシラン、環式スルフィド（例えばエピクロロスルフィド）、アジリジン、アゼチジン、シロキサン、オキセタン、オキサゾリン、オキサジン、カルバメート、カプロラクトン、カルボキシ酸無水物、チオラクトン、スルトン、β−ラクタム、α，β−エチレン型不飽和カルボン酸エステル、例えば（Ｃ2−Ｃ18アルキル）アクリレートエステル（例えばアクリル酸メチル、アクリル酸エチル）、（Ｃ2−Ｃ18アルキル）メタクリレートエステル、アクリロニトリル、イタコン酸メチル、フマル酸ジメチル、マレイン酸無水物、またはアミド、例えばアクリルアミド、またはＮcの原子価の少なくとも一つがキャッピングされていないキャッピングされたコアとしてのこれらの任意のコアであることを特徴とする請求項１２記載の樹枝状ポリマー。
【請求項１５】
（Ｃ）は他の（Ｏ）構成部分であり、多価のコアまたはフリーラジカル受容性の基（例えばオレフィン）、または１、３−双極性シクロ付加構成部分（例えばポリアルキンおよびポリアジド）を生成し得る化合物である多官能性の反応開始剤コアであることを特徴とする請求項１２記載の樹枝状ポリマー。
【請求項１６】
（Ｃ）はトリアクリレート、テトラアクリレート、トリアジリジン、テトラアジリジン、トリアジド、テトラアジド、トリチオラン、テトラチオラン、トリオキサゾリン、テトラオキサゾリン、トリエポキシド、テトラエポキシド、ジグリシジルアニリン、ネオペンチルアルコール、アミノアルキロール、アルキレンジアミン、テトラアリールメタン、トリアリールメタン、トリグリシジルエーテル、テトラアリールメタン、テトラグリシジルエーテル、ビス（グリシドキシフェニル）アルカン、テトラエピスルフィド、トリスグリシジルイソシアヌレート、トリス（２，３−エポキシプロピル）イソシアヌレート、メチレンビス（ジグリシジルアニリン）、またはテトラエピスルフィドであることを特徴とする請求項１２記載の樹枝状ポリマー。
【請求項１７】
（Ｃ）はシスタミン、イソシアヌレート、複素環式化合物、多炭素コア（例えば、エチレン、ブタン、ヘキサン、ドデカン）、ホスフィン、または単一または多官能性エポキシドを有する直鎖の、分岐した、または環式の構成部分であることを特徴とする請求項１２記載の樹枝状ポリマー。
【請求項１８】
（ＦＦ）はデンドロンをコアとして使用できるようにするか、二つまたはそれ以上のデンドロンを連結できるようにするか、または（Ｃ）、（ＢＲ）、または（ＥＸ）および（ＢＲ）と反応し得るようにする任意の構成部分であることを特徴とする請求項１または２記載の樹枝状ポリマー。
【請求項１９】
（ＦＦ）は水素、チオール、アミン、カルボン酸、エステル、エーテル、環式エーテル（例えば、クラウンエーテル、クリプタンド）、ポルフィリン、ヒドロキシル、マレイン酸イミド、アルキル、アルケニル、アルキニル、ハロゲン化アルキル、ハロゲン化アリールアルキル、ホスフィノ、ホスフィン、ボラン、アルコール、アルデヒド、アクリレート、環式無水物、アジリジン、ピリジン、ニトリル、イタコネート、環式チオラクトン、チオラン、アゼチジン、環式ラクトン、マクロ環式化合物［例えば１，４，７，１０−テトラアザシクロドデカン−１，４，７，１０−テトラ（酢酸）（ＤＯＴＡ）、１，４，７，１０−テトラアザシクロドデカン−１，４，７−トリス（酢酸）（ＤＯ３Ａ）］、キレート化配位子［例えばジエチレントリアミンペンタ酢酸（ＤＴＰＡ）］、イソシアネート、イソチオシアネート、オリゴヌクレオチド、アミノ酸、ペプチド、シクロペプチド、蛋白質、抗体または断片、アプタマー、イミダゾール、アジド、メルカプトアミン、シラン、オキサゾリン、オキシラン、オキセタン、オキサジン、イミン、トシレート、金属、ビオチン、ストレプタビジン、アビジン、保護基（例えば、ｔ−ブトキシカルボニル（ＢＯＣ）またはケトン溶媒で保護された基）、シロキサンまたはその誘導体、またはこれらの置換誘導体またはそれらの組み合わせ、或いはクリック・ケミストリーに適した基（例えばポリアジドまたはポリアルキン官能基性）であることを特徴とする請求項１８記載の樹枝状ポリマー。
【請求項２０】
（ＦＦ）はメルカプト、アミノ、カルボキシおよびカルボキシエステル、オキサゾリン、イソチオシアネート、イソシアネート、ヒドロキシル、エポキシ、オルトエステル、アクリレート、メタクリレート、スチレニル、またはビニルベンジル構成部分であることを特徴とする請求項１８記載の樹枝状ポリマー。
【請求項２１】
（ＢＲ）は任意の求核性（Ｎｕ）、求電子性（Ｅ）または他の（Ｏ）試薬であるか、或いは（ＢＲ）の前駆体からのその場でつくることができ、該（ＢＲ）は（Ｃ）、他の分岐セルまたは分岐セル試薬（ＢＲ）、延長部材（ＥＸ）、或いは末端官能基（ＴＦ）と反応することができ、その結果式（Ｉ）の樹枝状ポリマーの次の世代Ｇに対し、存在する反応性の基を多数生じるかまたは増大させ、（ＢＲ）が一より多い世代に生じる場合、それは同じまたは異なった（ＢＲ）構成部分であることができることを特徴とする請求項１、２または３記載の樹枝状ポリマー。
【請求項２２】
（ＢＲ）が共反応物と一緒に使用されてコア付加物を生じ、次いで第２の共反応物と反応させられていることを特徴とする請求項２１記載の樹枝状ポリマー。
【請求項２３】
（ＢＲ）はキャッピングされていないまたは部分的にキャッピングされた、分岐したまたは直鎖の、或いは第１級または第２級のポリアミン、ジエチレントリアミン（ＤＥＴＡ）、２−イミダゾリジル−１−アミノエタン（ＩＭＡＥ）、ジエタノールアミン（ＤＥＡ）、ジベンジルアミン（ＤＢＡ）、トリエチレンテトラアミン（ＴＥＴＡ）、テトラエチレンペンタアミン、ポリ（エチレンイミン）、メチルアミン、ビス（アリル）アミン（ＢＡＡ）、ヒドロキシエチルアミン、オクタデシルアミン、ジエチルイミノジアセテート（ＤＥＩＤＡ）、ポリ（メチレンジアミン）、例えばヘキサメチレンジアミン（ＨＭＤＡ）、ポリアミノアルキルアレーン、トリス（アミノアルキル）アミン、例えばトリス（アミノエチル）アミン（ＴＲＥＮ）、トリス（ヒドロキシメチル）アミノメタン（ＴＲＩＳ）、直鎖のおよび分岐したポリ（エチレンイミン）、直鎖のおよび分岐したポリ（アミドアミン）、複素環式アミン、例えばイミダゾリン、ピペリジン（ＰＩＰＺ）、アミノアルキルピペラジン、メチルイソブチルで保護された１−（２−アミノエチル）ピペラジン（ＰＥＡ）、ペンタエリトリトールテトラグリシジルエーテル（ＰＥＴＧＥ）；または種々の他のアミン、例えばヒドロキシエチルアミノエチルアミン、（２−ヒドロキシエチル）エチレンジアミン（ＨＥＤＡ）、メルカプトアルキルアミン、メルカプトエチルアミン、イミノジアルキン、イミノジアルケン、置換されたピペラジン、ポリ塩化ビニルベンジルのアミノ誘導体および他のベンジルアミン、例えばトリス（１，３，５−アミノメチル）ベンゼン；またはポリオール、例えばペンタエリトリトール、エチレングリコール、ポリアルキレンポリオール、例えばポリエチレングリコール、ポリプロピレングリコール、１，２−ジメルカプトエタンまたはポリアルキレンポリメルカプタン；チオフェノール、またはフェノール；またはアセチレン性ポリエポキシド、ヒドロキシアルキルアジド、アルキルアジド、トリ−およびテトラ−アジリジン、トリ−およびテトラ−オキサゾリン、トリアゾール、チオールアルキル、チオール（ＦＦ）デンドロン、アリル基、アクリレート、メタクリレート、またはオレフィン官能基性または上記のキャッピングされた構成部分であることを特徴とする請求項２１記載の樹枝状ポリマー。
【請求項２４】
（ＢＲ）はトリアクリレート、テトラアクリレート、トリエポキシド、テトラエポキシド、ジアリルアミン、ジエタノールアミン、ジエチルイミノジアセテート、ビス（２−ハロアルキル）アミン、トリス（ヒドロキシメチルアミン）、保護されたジエチレントリアミン（ＤＥＴＡ）であるか、またはその場で用いることを含めてアクリル酸メチルを使用することができることを特徴とする請求項２１記載の樹枝状ポリマー。
【請求項２５】
（ＢＲ）は１種またはそれ以上の環式エーテル（エポキシド）、オキシラン、スルフィド（エピクロロスルフィド）、アジリジン、アゼチジン、シロキサン、オキセタン、オキサゾリン、オキサジン、カルバメート、カプロラクトン、カルボキシ無水物、チオラクトン、β−ラクタム、またはそれらの誘導体であることを特徴とする請求項２１記載の樹枝状ポリマー。
【請求項２６】
（ＢＲ）はトリアクリレート、テトラアクリレート、トリエポキシド、テトラエポキシド、トリアジド、テトラアジド、ジアリルアミン（ＢＡＡ）、ジエタノールアミン（ＤＥＡ）、ジエチルイミノジアセテート（ＤＥＩＤＡ）、トリス（ヒドロキシメチルアミン）、ペンタエリトリトールテトラグリシジルエーテル（ＰＥＴＧＥ）、ペンタエリトリトールトリグリシジルエーテル（ＰＥＴｒｉＧＥ）、ペンタエリトリトールトリアリルエーテル（ＰＥＴｒｉＡＥ）、（２−ヒドロキシエチル）エチレンジアミン（ＨＥＤＡ）、メチルイソブチルで保護された１−（２−アミノエチル）ピペラジン（ＰＥＡ）、トリス（２−アミノエチル）アミン（ＴＲＥＮ）、トリス（ヒドロキシメチル）アミノメタン（ＴＲＩＳ）、ジメチルイミノジアセテート、（ケトン性溶媒で）保護されたジエチレントリアミン（ＤＥＴＡ）、またはその場で生成させるものを含めてアクリル酸メチルであることを特徴とする請求項２１記載の樹枝状ポリマー。
【請求項２７】
（ＩＦ）は開環反応からつくられ内部の反応部位を生じる活性の構成部分であることを特徴とする請求項１または２記載の樹枝状ポリマー。
【請求項２８】
（ＩＦ）はヒドロキシル、チオール、アミン、ホスフィン、アルキルシラン、シラン、ボラン、カルボキシ、カルボキシエステル、クロロ、ブロモ、アルケン、アルキン、またはアルキル−またはアリール−アミドであることを特徴とする請求項２７記載の樹枝状ポリマー。
【請求項２９】
（ＩＦ）はヒドロキシル、チオール、アルキレン、エステルまたはアミンであることを特徴とする請求項２７記載の樹枝状ポリマー。
【請求項３０】
（ＥＸ）は次のＧが成長する前にデンドリマーの内部の中の距離を長くすることができる構成部分であり、樹枝状ポリマーの中で（ＢＲ）構成部分の前または後、或いは（ＢＲ）の前および後の両方に存在することができ、このような第２の（ＥＸ）は第１の（ＥＸ）と同一または相異なることができ、一つの（ＩＦ）構成部分をもつことができ、また少なくとも二つの反応部位をもっていなければならないことを特徴とする請求項１または２記載の樹枝状ポリマー。
【請求項３１】
（ＥＸ）はアミノ酸、例えばリジン、ポリ（アミノ酸）、例えばポリリジン、オリゴエチレングリコール、ジエチレンテトラアミンおよび高級アミン同族体、５員環イミダゾリジル誘導体として保護されたオリゴアルキレンアミン、ジ−またはそれ以上の不均一なまたは均一な官能基性をもった脂肪酸、不飽和脂肪族または芳香族の二官能基性または多官能基性の構成部分、エタノールアミン（ＥＡ）、モルフォリン、ジカルボン酸、エチル−Ｎ−ピペラジンカルボキシレート（ＥＰＣ）、２−イミダゾリジル−１−アミノエタン（ＩＭＡＥ）、アリールジメルカプタン、ジメルカプトアルカン、トリアゾール、イタコン酸ジメチル（ＤＭＩ）、ジアジド、ジアセチレン、ピロリドン、ピロリドンエステル、アミノアルキルイミダゾリン、イミダゾリジン、ポリ（アルキレンイミダゾリジン）、メルカプトアルキルアミン、ヒドロキシアルキルアミン、または不均一な不飽和脂肪族および芳香族の二官能基性または多官能基性の構成部分であることを特徴とする請求項３０記載の樹枝状ポリマー。
【請求項３２】
（ＥＸ）はジアミノアルカン、ジフェノール、ジチオフェノール、芳香族ポリ（カルボン酸）、メルカプトアミン、メルカプトエタノール、アリルアミン、メチルイソブチルで保護された１−（２−アミノエチル）ピペラジン（ＰＥＡ）、ピペラジン（ＰＩＰＺ）、ポリピペラジン、アミノエチルピペラジン（ＡＥＰ）、エチル−Ｎ−ピペラジンカルボキシレート（ＥＰＣ）、環式ピロリジン誘導体、エチレンジアミン（ＥＤＡ）、ジエチルイミノジアセテート（ＤＥＩＤＡ）、または超分岐した樹枝状ポリマー、例えばポリリジン、ポリ（エステルアミド）、ポリ（アミドアミン）、ポリ（エチレンイミン）またはポリ（プロピレンイミン）構成部分であることを特徴とする請求項３０記載の樹枝状ポリマー。
【請求項３３】
（ＥＸ）はメチルイソブチルで保護された１−（２−アミノエチル）ピペラジン（ＰＥＡ）、ジメチルイタコネート（ＤＭＩ）、アクリル酸メチル、エチル−Ｎ−ピペラジンカルボキシレート（ＥＰＣ）、１，２，３−トリアゾ−ル、２−イミダゾリジル−１−アミノエタン（ＩＭＡＥ）、ピペラジン、アミノアルキルピペラジン、ポリ（アルキレンピペラジン）、メチルイソプロピルイミノエチルピペラジン（ＭＩＰＩＥＰ）、ジスルフィド構成部分を有するジアミン、ビス（ピペラジノアルキル）ジスルフィド、またはピペラジン誘導体であることを特徴とする請求項３０記載の樹枝状ポリマー。
【請求項３４】
（ＴＦ）は１，３−双極性付加反応に対して官能基的に活性をもつかまたは適した構成部分であって、付加反応または置換反応、または開環反応を行うのに十分活性をもった基、または重合を開始させる基、または樹枝状の分岐を次の世代Ｇに伝播するのに使用できる任意の官能基的に活性をもった構成部分であり、ここで全部ではないが若干の（ＴＦ）構成部分は反応して次の世代Ｇのデンドリマーをつくることができ、これらの（ＴＦ）基は同一または相異なることができ、（ＴＦ）構成部分が最後のＧである場合にはこの（ＴＦ）は非反応性であることができることを特徴とする請求項１、２または３記載の樹枝状ポリマー。
【請求項３５】
（ＴＦ）はアミノ基［キャッピングをすることができるが少なくとも一つのキャッピングされないアミノ基をもっている第１級および第２級アミノ基（例えばメチルアミノ、エチルアミノ、ヒドロキシエチルアミノ、ヒドラジノ基、ベンジルアミノ、グルコサミン、アミノ酸、メルカプトエチルアミノ）、第３級アミノ基（例えばジメチルアミノ、ジエチルアミノ、ビス（ヒドロキシエチル）アミノ）、第４級アミノ基、トリアルキルアンモニウム、ビス（ヒドロキシエチル）アミノ、ビス（２−ハロエチル）アミノ、Ｎ−アルキル化された、Ｎ−アリール化された、Ｎ−アシル化された誘導体を含む］；ヒドロキシ、メルカプト、カルボキシ、アルケニル、アリル、アリール、メタルキル、ビニル、アミド、ハロ、尿素、オキシラニル、アジリジニル、オキサゾリニル、アザラクトン、ラクタム、ラクトン、イミダゾリニル、スルフォナート、ホスフォナート、ボロナート、有機シラン、イソシアナート、イソチオシアナート、α−ハロアシル基、またはヒドロキシアルキルアジドであることを特徴とする請求項３４記載の樹枝状ポリマー。
【請求項３６】
（ＴＦ）または（Ｍ）はポリエチレングリコール、ピロリドン、ピロリドンエステル、カルボキシピペリジン、ピペリジン、ピペラジン、置換されたピペラジン、アミノアルキルピペラジン、ヘキシルアミド、アルデヒド、アジド、オキセタン、染料［例えば近赤外蛍光色素（例えばシアニン誘導体、ＦＩＴＣ）、比色用色素（例えばＮｉｌｅ  ｒｅｄ）］、トリス（ヒドロキシメチル）アミドメタン、フォトクロミック構成部分（例えばシドノン、ポルフィン）、アミドエチルエタノールアミン、カルボメトキシピロリジノン、スクシンアミド酸、アミドエタノール、アミノ酸、保護されたアミノ酸、抗体およびその断片、蛋白質、ペプチド、シクロペプチド、陽イオン性ステロイド、マクロ環式基、アザクラウンエーテル、抗生物質／抗バクテリア剤［例えばアミノグリコシド、アンフェニコール、アンサマイシン、β−ラクタム（例えばペニシリン、セファロスポリン、セファマイシン、オキサセフェム、カルバペネム）、テトラサイクリン、マクロライド、リンコスアミド、２，４−ジアミノピリミジン、ニトロフラン、キノロン、スルフォンアミド、スルフォン］、抗悪性腫瘍剤［例えば、アルキルスルフォネート、アジリジン、エポキシド、エチレンイミンおよびメチルメラミン、窒素マスタード、ニトロ尿素、プリン同族体、アンドロゲン、抗副腎剤、抗アンドロゲン剤、抗エストロゲン剤、エストロゲン、ＬＨ−ＲＨ同族体、プロゲストーゲン、その他］、葉酸および同族体、エポキシド、アクリレート、メタクリレート、アミン、カルボキシレート、陽イオン性、陰イオン性、中性、芳香族、グルコサミンまたは他のアミノ糖、ビオチン、アビジン、ストレプタビジン、成長因子、ホルモン、アプタマー、１，４，７，１０−テトラアザシクロドデカン−１，４，７，１０−テトラ（酢酸）（ＤＯＴＡ）、ジエチレントリアミンペンタ酢酸（ＤＴＰＡ）、金属キレート、ナフチルスルフォネート、アルキルスルフォネート、アリールスルフォネート、標的基、（例えばＣＤ１９、ＣＤ２２、アプタマー）、ヒアルロン酸、ポリオキソメタレート、有機発色団、多価結合化合物、カーボンナノチューブ、フラーレン、ナノコンポジット、すべて金属のナノ粒子、すべての種類のコアおよび外殻をもったすべて半導体のナノ粒子、放射性物質およびそのキレート同族体、蛍光分子（金属塩、有機化合物）、電気伝導性分子、光または電磁波吸収性または放出性分子（例えば紫外、可視、赤外、およびマイクロ波）、薬剤または診断剤の放射性同族体、シラン、シロキサン、シルセスキオキサン、ポリ（アリールアルキル）ポリ（ヨウ化物）、量子ドット、ナノ結晶（例えばＡｕ、Ａｇ、Ｃｕ等）、ポリフッ素化分子、表面活性剤、デンドロン、分化したデンドロン、デンドリマー、メトキシエトキシエトキシ、ポリイミド（例えばマレイン酸イミド）、除草剤（例えばトリフルラリン、２−ホスフォノメチルアミノ酢酸）、ポリアゾ化合物、ポリホスファジン、ポリフッ素化したスルフォネート、ヘテロ原子の直鎖および分岐、脂質、澱粉、単糖類（例えばマンノース、デキストース）、オリゴヌクレオチド、複雑な糖類、薬剤、例えば抗ガン剤（例えばドキソルビシン、メトトレキセート、その他）、アセチルサリチ��酸、サリチル酸、ビタミン類（例えばビタミンＥおよびＣ）、補助因子（例えばＮＡＤＨ）、または酸化防止剤であることを特徴とする請求項３４記載の樹枝状ポリマー。
【請求項３７】
（ＴＦ）および／または（ＩＦ）は担持された材料（Ｍ）と連係することができ、これは１個の（Ｍ）から、（ＴＦ）に対しては表面上に存在する最大可能な数ｚまで、（ＩＦ）に対しては最大の空隙容量で且つ内部に存在する（ＩＦ）に対するｑまでであることができることを特徴とする請求項１、２または３記載の樹枝状ポリマー。
【請求項３８】
若干のまたはすべての（ＴＦ）はさらに（ＢＲ）または（ＥＸ）と反応してデンドリマーまたはデンドロン表面を成長させることができることを特徴とする請求項３４記載の樹枝状ポリマー。
【請求項３９】
（ＴＦ）はピペラジンおよびその誘導体、アルキルピペラジン、アミノアルキルピペラジン、１，２，３−トリアゾール、２−イミダゾリジル−１−アミノエタン（ＩＭＡＥ）、アクリレート、メタクリレート、アクリルアミド、ヒドロキシル、エポキシド、オキサゾリン、アルキレンイミン、ラクトン、アザラクトン、ポリエチレンオキシド、アミノエチルイミン、カルボキシレート、アルキル、アジリジン、アジド、エチルイミン、アルキルエステル、エポキシド、アルコール、アルキルチオール、チオール、チオラン、モルフォリン、アミン、ヒドラジニル、カルボキシル、アリル、アジジル、アルケニル、アルキニル、ヒドロキシルアルキルアミノ、保護されたジエチレントリアミン（ＤＥＴＡ）、カルボキシアルキル、ピロリドン（およびそのエステル）またはスクシンイミジルエステルであることを特徴とする請求項３４記載の樹枝状ポリマー。
【請求項４０】
（ＦＦ）はさらに反応してアミド；エステル；随時一つまたはそれ以上のハロゲンで置換されたアルキル−、アルケニル−、アルキニル−またはアリールエーテル；環式エーテル（例えば、アザクラウンエーテル、クリプタンド）；ポルフィリン；チオエーテル；チオエステル；ジスルフィド；マレイン酸イミド；ホスフィン；ホスフィン；ボラン；カルボン酸およびエステル並びに塩；ヒドラジド；アルコール；アルデヒド；アクリレート；環式無水物；アジリジン；ピリジン；ニトリル；アルキン；イミダゾール、アジド；メルカプトアミン；シラン；オキサゾリン；オキシラン；オキセタン；オキサジン；イミン；トシレート；ピロリドン；環式チオラクトン；チオラン；アゼチジン；ラクトン；アザラクトン；マクロ環式化合物［例えば１，４，７，１０−テトラアザシクロドデカン−１，４，７，１０−テトラ（酢酸）（ＤＯＴＡ）、１，４，７，１０−テトラアザシクロドデカン−１，４，７−トリ（酢酸）（ＤＯ３Ａ）］；キレート化配位子［例えばジエチレントリアミンペンタ酢酸（ＤＴＰＡ）］；イソシアネート；イソチオシアネート；オリゴヌクレオチド；アプタマー；アミノ酸；蛋白質、ペプチド、シクロペプチド、抗体および抗体の断片；ヌクレオチド；ヌクレオシド；金属；ビオチン；ストレプタビジン；アビジン；キャッピング基（例えば、ｔ−ブトキシカルボニル（ＢＯＣ）またはキャッピングされた溶媒）；シロキサンまたは誘導体；上記の置換された誘導体、またはこれらの組み合わせ；またはクリック・ケミストリーに適した基（例えばポリアジドまたはポリアルキン官能基性）であることを特徴とする請求項１または２記載の樹枝状ポリマー。
【請求項４１】
樹枝状ポリマーはＣＰＫモデル、電子顕微鏡、または溶液キャラクタリゼーションで決定された球、棒、不規則な超分岐、デンドリグラフト、またはコア−外殻（テクト）デンドリマーまたはデンドロンのような物理的形状をもっていることを特徴とする請求項１または２記載の樹枝状ポリマー。
【請求項４２】
（ＴＦ）は全体として正の電荷を表面に与えることを特徴とする請求項１または２記載の樹枝状ポリマー。
【請求項４３】
Ｎc＝４、（ＴＦ）＝ピペラジン、およびＧ＝１であることを特徴とする請求項４２記載の樹枝状ポリマー。
【請求項４４】
（ＢＲ）＝トリス（２−アミノエチル）アミン（ＴＲＥＮ）、Ｎc＝４およびＧ＝２であることを特徴とする請求項４２記載の樹枝状ポリマー。
【請求項４５】
（Ｃ）はペンタエリトリトールトリグリシジルエーテル（ＰＥＴｒｉＧＥ）、ペンタエリトリトールテトラアジド（ＰＥＴＡＺ）、テトラフェニロールエタングリシジルエーテル（ＴＰＥＧＥ）、またはトリフェニロールメタントリグリシジルエーテル（ＴＰＭＴＧＥ）であるか；または
（ＢＲ）は３，３−イミノジアセトニトリル（ＩＤＡＮ）、イミノビス（メチルホスフォン酸）（ＩＭＰＡ）、ビス（アリル）アミン（ＢＡＡ）、ジエチレントリアミン（ＤＥＴＡ）、メチルイソブチルで保護された１−（２−アミノエチル）ピペラジン（ＰＥＡ）、トリス（２−アミノエチル）アミン（ＴＲＥＮ）、Ｎ−（２−ヒドロキシエチル）エチレンジアミン（ＡＥＥＡ）、または２−メチル−２−イミダゾリン（ＭＩＡ）であるか；または
（ＴＦ）はテトラメチルシラン（ＴＭＳ）であるか；または
（ＥＸ）はトリアゾールであることを特徴とする請求項１または２記載の樹枝状ポリマー。
【請求項４６】
（ＥＸ）＝ピペラジン（ＰＩＰＺ）またはその誘導体、またはトリアゾールまたはその誘導体であり、Ｇ＝０、１、２、３または４である請求項１または２記載の樹枝状ポリマー。
【請求項４７】
Ｎc＝３または４の場合、（ＢＲ）＝ジエチルイミノジアセテート（ＤＥＩＤＡ）、ビス（アリル）アミン（ＢＡＡ）、ジエタノールアミン（ＤＥＡ）、ジエチレントリアミン（ＤＥＴＡ）、メチルイソブチルで保護された１−（２−アミノエチル）ピペラジン（ＰＥＡ）、Ｎ−（２−ヒドロキシエチル）エチレンジアミン（ＡＥＥＡ）、トリス（ヒドロキシメチル）アミノメタン（ＴＲＩＳ）またはトリス（２−アミノエチル）アミン（ＴＲＥＮ）であることを特徴とする請求項１、２または４６記載の樹枝状ポリマー。
【請求項４８】
コアは脂肪族の構成部分であり、ここで（Ｃ）＝ペンタエリトリトールテトラグリシジルエーテル（ＰＥＴＧＥ）、ペンタエリトリトールトリグリシジルエーテル（ＰＥＴｒｉＧＥ）、ペンタエリトリトールトリアリルエーテル（ＰＥＴｒｉＡＥ）、トリメチロールプロパントリグリシジルエーテル（ＴＭＰＴＧＥ）、ペンタエリトリトールテトラアジド（ＰＥＴＡＺ）、テトラ（エポキシプロピル）シアヌレート（ＴＥＰＣ）、またはトリ（２，３−エポキシプロピル）イソシアヌレート（ＴＧＩＣ）であることを特徴とする請求項１、２または４６記載の樹枝状ポリマー。
【請求項４９】
コアは芳香族構成部分であり、ここで（Ｃ）＝テトラフェニロールエタングリシジルエーテル（ＴＰＥＧＥ）またはトリフェニロールメタントリグリシジルエーテル（ＴＰＭＴＧＥ）であることを特徴とする請求項１、２または４６記載の樹枝状ポリマー。
【請求項５０】
ポリマーは下記の任意の一つ：
［（Ｃ）＝ＥＤＡ；（ＦＦ）＝Ｈ；（ＢＲ）＝トリメチロールプロパントリアクリレート（ＴＭＰＴＡ）；（ＥＸ）＝ＨＳＥｔ；（ＴＦ）＝ＯＨ；Ｇ＝１］；
［（Ｃ）＝ＨＭＤＡ；（ＢＲ）＝トリメチルロールプロパントリアクリレート（ＴＭＰＴＡ）；（ＥＸ）＝ＥＡ；（ＴＦ）＝ＯＨ；Ｇ＝１］；
［（Ｃ）＝ＨＭＤＡ；（ＢＲ）＝トリメチロールプロパントリアクリレート（ＴＭＰＴＡ）；（ＥＸ）＝モルフォリン；（ＴＦ）＝環式エーテル；Ｇ＝１］；
［（Ｃ）＝ＥＤＡ；（ＦＦ）＝Ｈ；（ＩＦ）＝ＯＨ；（ＢＲ）＝トリメチロールプロパントリグリシジルエーテル（ＴＭＰＴＧＥ）；（ＴＦ）＝エポキシ；Ｇ＝１］；
［（Ｃ）＝ＨＭＤＡ；（ＩＦ）＝ＯＨ；（ＢＲ）＝トリメチロールプロパントリグリシジルエーテル（ＴＭＰＴＧＥ）；（ＴＦ）＝エポキシ；Ｇ＝１］
［（Ｃ）＝ペンタエリトリトールテトラグリシジルエーテル（ＰＥＴＧＥ）；（ＩＦ）＝ＯＨ；（ＢＲ）＝ペンタエリトリトールテトラグリシジルエーテル（ＰＥＴＧＥ）；（ＥＸ）＝ピペラジン（ＰＩＰＺ）；（ＴＦ）＝ＮＨ；Ｇ＝０．５、１．５、２．５または３．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＥＸ１）＝ＰＩＰＺ；（ＩＦ２）＝ＯＨ；（ＢＲ１）＝トリメチロールプロパントリグリシジルエーテル（ＴＭＰＴＧＥ）；（ＩＦ３）＝ＯＨ；（ＥＸ２）＝ピペラジン（ＰＩＰＺ）；（ＴＦ）＝ＮＨ；Ｇ＝１．５］；
［（Ｃ）＝トリフェニロールメタントリグリシジルエーテル（ＴＰＭＴＧＥ）；（ＦＦ）＝Ｈ；（ＩＦ）＝ＯＨ；（ＢＲ）＝トリス（ヒドロキシメチル）アミノメタン（ＴＲＩＳ）；（ＴＦ）＝ＯＨ；Ｇ＝１］；
［（Ｃ）＝トリメチロールプロパントリアクリレート（ＴＭＰＴＡ）；（ＦＦ）＝Ｅｔ；（ＥＸ１）＝ＰＩＰＺ；（ＢＲ１）＝トリメチロールプロパントリアクリレート（ＴＭＰＴＡ）；（ＥＸ２）＝ピペラジン（ＰＩＰＺ）；（ＴＦ）＝ＮＨ；Ｇ＝１．５］；
［（Ｃ）＝ペンタエリトリトールテトラグリシジルエーテル（ＰＥＴＧＥ）；（ＩＦ）＝ＯＨ；（ＢＲ）＝ビス（アリル）アミン（ＢＡＡ）；（ＴＦ）＝アリル；Ｇ＝１］；
［（Ｃ）＝トリメチロールプロパントリアクリレート（ＴＭＰＴＡ）；（ＦＦ）＝Ｅｔ；（ＥＸ１）＝ピペラジン（ＰＩＰＺ）；（ＴＦ）＝ＮＨ；Ｇ＝０．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＥＸ１）＝ピペラジン（ＰＩＰＺ）；（ＴＦ）＝ＮＨ；Ｇ＝０．５］；
［（Ｃ）＝トリス（２，３−エポキシプロピル）イソシアヌレート（ＴＧＩＣ）；（ＩＦ１）＝ＯＨ；（ＥＸ１）＝ピペラジン（ＰＩＰＺ）；（ＴＦ）＝ＣＯ2Ｅｔ；Ｇ＝０．５］；
［（Ｃ）＝トリス（２，３−エポキシプロピル）イソシアヌレート（ＴＧＩＣ）；（ＩＦ１）＝ＯＨ；（ＥＸ１）＝ＰＩＰＺ；（ＴＦ）＝ＮＨ；Ｇ＝０．５］；
［（Ｃ）＝テトラエピスルフィド（ＴＥＳ）；（ＩＦ１）＝ＳＨ；（ＥＸ１）＝ＥＰＣ；（ＴＦ）＝ＣＯ2Ｅｔ；Ｇ＝０．５］；
［（Ｃ）＝ペンタエリトリトールテトラグリシジルエーテル（ＰＥＴＧＥ）；（ＩＦ１）＝ＯＨ；（ＥＸ１）＝１−（２−アミノエチル）ピペラジン（ＡＥＰ）；（ＴＦ）＝ＮＨ2；Ｇ＝０．５］；
［（Ｃ）＝ペンタエリトリトールテトラグリシジルエーテル（ＰＥＴＧＥ）；（ＩＦ１）＝ＯＨ；（ＴＦ）＝アジリジン；Ｇ＝０．５］；
［（Ｃ）＝ジチオ酪酸ジメチル（ＤＭＤＴＢ）；（ＥＸ１）＝１−（２−アミノエチル）ピペラジン（ＡＥＰ）；（ＩＦ１）＝ＯＨ；（ＢＲ１）＝ペンタエリトリトールテトラグリシジルエーテル（ＰＥＴＧＥ）；（ＥＸ２）＝エチル−Ｎ−ピペラジンカルボキシレート（ＥＰＣ）；（ＴＦ）＝ＣＯ2Ｅｔ；Ｇ＝０．５］；
［（Ｃ）＝ペンタエリトリトールテトラグリシジルエーテル（ＰＥＴＧＥ）；（ＩＦ）＝アセチル；（ＥＸ１）＝エチル−Ｎ−ピペラジンカルボキシレート（ＥＰＣ）；（ＴＦ）＝ＣＯ2Ｅｔ；Ｇ＝０．５］；
［（Ｃ）＝トリメチロールプロパントリアクリレート（ＴＭＰＴＡ）；（ＦＦ）＝Ｅｔ；（ＥＸ１）＝ピペラジン（ＰＩＰＺ）；（ＢＲ１）＝ＴＭＰＴＡ；（ＴＦ）＝アクリレート；Ｇ＝１］；
［（Ｃ）＝トリメチロールプロパントリグリシジルエーテル（ＴＭＰＴＧＥ）；（ＦＦ）＝Ｅｔ；（ＩＦ１）＝ＯＨ；（ＥＸ１）＝ピペラジン（ＰＩＰＺ）；（ＩＦ２）＝ＯＨ；（ＢＲ１）＝ＴＭＰＴＧＥ；（ＴＦ）＝ＯＭｅ；Ｇ＝１］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝ジエチルイミノジアセテート（ＤＥＩＤＡ）；（ＥＸ１）＝エチレンジアミン（ＥＤＡ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＥＸ１）＝ピペラジン（ＰＩＰＺ）；（ＩＦ２）＝ＯＨ；（ＢＲ１）＝ＰＥＴＧＥ；（ＩＦ３）＝ＯＨ；（ＥＸ２）＝ピペラジンカルボキシレート；（ＴＦ）＝ＣＯ2Ｅｔ；Ｇ＝１．５］；
［（Ｃ）＝ペンタエリトリトールテトラグリシジルエーテル（ＰＥＴＧＥ）；（ＩＦ１）＝ＯＨ；（ＢＲ１）＝ジイミノアミン（ＤＩＡ）；（ＴＦ）＝ＮＨ2；Ｇ＝１］；
［（Ｃ）＝トリフェニロールメタントリグリシジルエーテル（ＴＰＭＴＧＥ）；（ＦＦ）＝Ｈ；（ＩＦ１）＝ＯＨ；（ＢＲ１）＝ジエチルイミノジアセテート（ＤＥＩＤＡ）；（ＥＸ１）＝エチレンジアミン（ＥＤＡ）；（ＴＦ）＝ＮＨ2；Ｇ＝１］；
［（Ｃ）＝ビス（４−グリシジルオキシフェニル）メタン（ＢＧＰＭ）；（ＩＦ１）＝ＯＨ；（ＢＲ１）＝トリス（ヒドロキシメチル）アミノメタン（ＴＲＩＳ）；（ＴＦ）＝ＯＨ；Ｇ＝１］；
［（Ｃ）＝ビス（４−グリシジルオキシフェニル）メタン（ＢＧＰＭ）；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝１．５］；
［（Ｃ）＝ビス（４−グリシジルオキシフェニル）メタン（ＢＧＰＭ）；（ＩＦ１）＝ＯＨ；（ＢＲ１）＝ジエチルイミノジアセテート（ＤＥＩＤＡ）；（ＥＸ１）＝エチレンジアミン（ＥＤＡ）；（ＴＦ）＝ＮＨ2；Ｇ＝１］；
［（Ｃ）＝Ｎ，Ｎ’−ジグリシジル−４−グリシドキシアニリン（ＤＧＧＡ）；（ＩＦ１）＝ＯＨ；（ＥＸ１）＝ピペラジン（ＰＩＰＺ）；（ＴＦ）＝ＮＨ；Ｇ＝１．５］；
［（Ｃ）＝エチレンジアミン（ＥＤＡ）；（ＦＦ）＝Ｈ；（ＢＲ１）＝トリメチロールプロパントリアクリレート（ＴＭＰＴＡ）；（ＴＦ）＝アクリレート；Ｇ＝１］；
［（Ｃ）＝ヘキサメチレンジアミン（ＨＭＤＡ）；（ＢＲ）＝トリメチロールプロパントリアクリレート（ＴＭＰＴＡ）；（ＴＦ）＝アクリレート；Ｇ＝１］；
［（Ｃ）＝トリメチロールプロパントリグリシジルエーテル（ＴＭＰＴＧＥ）；（ＦＦ）＝Ｅｔ；（ＩＦ１）＝ＯＨ；（ＥＸ１）＝ピペラジン（ＰＩＰＺ）；（ＴＦ）＝ＮＨ；Ｇ＝０．５］；
［（Ｃ）＝エタノールアミン（ＥＡ）；（ＦＦ）＝ＯＨ；（ＩＦ１）＝ＯＨ；（ＢＲ１）＝トリメチロールプロパントリグリシジルエーテル（ＴＭＰＴＧＥ）；（ＴＦ）＝エポキシド；Ｇ＝１］；
［（Ｃ）＝ペンタエリトリトールテトラグリシジルエーテル（ＰＥＴＧＥ）；（ＩＦ１）＝ＯＨ；（ＥＸ１）＝Ｅｔ−ＰＩＰＺ；（ＢＲ１）（その場で）＝アクリル酸メチル；（ＴＦ）＝ＣＯ2Ｍｅ；Ｇ＝１．５］；
［（Ｃ）＝ペンタエリトリトールテトラグリシジルエーテル（ＰＥＴＧＥ）；（ＩＦ１）＝ＯＨ；（ＢＲ１）＝ジエチレントリアミン（ＤＥＴＡ）；（ＥＸ１）＝ピロリドン；（ＴＦ）＝ＣＯ2Ｍｅ；Ｇ＝１．５］；
［（Ｃ）＝テトラ（エポキシプロピル）シアヌレート（ＴＥＰＣ）；（ＩＦ１）＝ＯＨ；（ＢＲ１）＝ジイミノアミン（ＤＩＡ）；（ＥＸ１）＝ピロリドン；（ＴＦ）＝ＣＯ2Ｍｅ；Ｇ＝１．５］；
［（Ｃ）＝ペンタエリトリトールテトラグリシジルエーテル（ＰＥＴＧＥ）；（ＩＦ１）＝アセチル；（ＥＸ１）＝ピペラジン（ＰＩＰＺ）；（ＩＦ２）＝アセチル；（ＢＲ１）＝トリメチロールプロパントリグリシジルエーテル（ＴＭＰＴＧＥ）；（ＩＦ３）＝アセチル；（ＥＸ２）＝エチル−Ｎ−ピペラジンカルボキシレート（ＥＰＣ）；（ＴＦ）＝ＣＯ2Ｅｔ；Ｇ＝１．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＥＸ１）＝モルフォリン；（ＴＦ）＝環状エーテル；Ｇ＝１］；
［（Ｃ）＝４，４’−メチレンビス（Ｎ，Ｎ’−ジグリシジルアニリン（ＭＢＤＧＡ）；（ＩＦ１）＝ＯＨ；（ＢＲ１）＝トリス（ヒドロキシメチル）アミノメタン（ＴＲＩＳ）；（ＴＦ）＝ＯＨおよびエポキシド；Ｇ＝ｌ］；
［（Ｃ）＝Ｎ，Ｎ’−ジグリシジル−４−グリシジルオキシアニリン（ＤＧＧＡ）；（ＩＦ１）＝ＯＨ；（ＥＸ１）＝ピペラジン（ＰＩＰＺ）；（ＴＦ）＝ＮＨ；Ｇ＝１．５］；
［（Ｃ）＝トリメチロールプロパントリアクリレート（ＴＭＰＴＡ）；（ＦＦ）＝Ｅｔ；（ＥＸ１）＝ピペラジン（ＰＩＰＺ）；（ＢＲ１）＝ＴＭＰＴＡ；（ＥＸ２）＝ＰＩＰＺ；（ＢＲ２）＝ＴＭＰＴＡ；（ＴＦ）＝アクリレート；Ｇ＝２］；
［（Ｃ）＝トリメチロールプロパントリグリシジルエーテル（ＴＭＰＴＧＥ）；（ＦＦ）＝Ｅｔ；（ＩＦ１）＝ＯＨ；（ＥＸ１）＝ピペラジン（ＰＩＰＺ）；（ＩＦ２）＝ＯＨ；（ＢＲ１）＝ＴＭＰＴＧＥ；（ＩＦ３）＝ＯＨ；（ＥＸ２）＝ＰＩＰＺ；（ＩＦ４）＝ＯＨ；（ＢＲ２）＝ＴＭＰＴＧＥ；（ＩＦ５）＝ＯＨ；（ＥＸ３）＝ＰＩＰＺ；（ＴＦ）＝ＮＨ；Ｇ＝２．５］；
［（Ｃ）＝ペンタエリトリトールテトラグリシジルエーテル（ＰＥＴＧＥ）；（ＩＦ１）＝ＯＨ；（ＢＲ１）＝ジエチレントリアミン（ＤＥＴＡ）；（ＢＲ２）（その場で）＝アクリル酸メチル；（ＴＦ）＝ＣＯ2Ｍｅ；Ｇ＝２．５］；
［（Ｃ）＝４，４’−メチレンビス（Ｎ，Ｎ’−ジグリシジルアニリン）（ＭＢＤＧＡ）；（ＩＦ１）＝ＯＨ；（ＢＲ１）＝ジエタノールアミン（ＤＥＡ）；（ＴＦ）＝ＯＨ；Ｇ＝２］；
［（Ｃ）＝４，４’−メチレンビス（Ｎ，Ｎ’−ジグリシジルアニリン）（ＭＢＤＧＡ）；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝２．５］；
［（Ｃ）＝４，４’−メチレンビス（Ｎ，Ｎ’−ジグリシジルアニリン）（ＭＢＤＧＡ）；（ＩＦ１）＝ＯＨ；（ＢＲ１）＝ジエチルイミノジアセテート（ＤＥＩＤＡ）；（ＥＸ１）＝エチレンジアミン（ＥＤＡ）；（ＴＦ）＝ＮＨ2；Ｇ＝２］
［（Ｃ）＝ペンタエリトリトールテトラグリシジルエーテル（ＰＥＴＧＥ）；（ＩＦ１）＝ＯＨ；（ＢＲ１）＝ビス（アリル）アミン（ＢＡＡ）；（ＢＲ２）＝ＰＡＭＡＭ；（ＩＦ２）＝アリル；（ＴＦ）＝ピロリドン；Ｇ＝２．５］
［（Ｃ）＝（Ｓ−Ｅｔ−ＮＨ2）2；（ＩＦ１）＝ＮＨ；（ＥＸ１）＝Ａｃ2Ｏ；（ＴＦ＝ＣＯ2Ｍｅ；Ｇ＝０．５］
［（Ｃ）＝Ｓ；（ＦＦ）＝Ｓ−ｉｓｏＰｒＣＯ2Ｍｅ；（ＩＦ１）＝ＮＨ；（ＥＸ１）＝アクリル酸メチル；（ＴＦ）＝ＣＯ2Ｍｅ；Ｇ＝０．５］；
［（Ｃ）＝Ｓ；（ＦＦ）＝Ｓ−ｉｓｏＰｒＯｘａ；（ＩＦ１）＝ＮＨ；（ＥＸ１）＝ｉｓｏＰｒＯｘａ；（ＴＦ）＝ＣＯ2Ｍｅ；Ｇ＝０．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝トリス（ヒドロキシメチル）アミノメタン（ＴＲＩＳ）；（ＴＦ）＝ＯＨ；Ｇ＝１］；
［（Ｃ）＝ペンタエリトリトールテトラグリシジルエーテル（ＰＥＴＧＥ）；（ＩＦ１）＝ＯＨ；（ＢＲ１）＝トリス（ヒドロキシメチル）アミノメタン（ＴＲＩＳ）；（ＴＦ）＝ＯＨ；Ｇ＝１］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝ジエタノールアミン（ＤＥＡ）；（ＴＦ）＝ＯＨ；Ｇ＝１］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝ジエチルイミノジアセテート（ＤＥＩＤＡ）；（ＢＲ２）＝トリス（２−アミノエチル）アミン（ＴＲＥＮ）；（ＴＦ）＝ＮＨ2；Ｇ＝２］；
［（Ｃ）＝ペンタエリトリトールテトラグリシジルエーテル（ＰＥＴＧＥ）；（ＩＦ１）＝ＯＨ；（ＢＲ）＝ジエチルイミノジアセテート（ＤＥＩＤＡ）；（ＢＲ２）＝トリス（２−アミノエチル）アミン（ＴＲＥＮ）；（ＥＸ１）＝イタコン酸ジメチル（ＤＭＩ）；（ＴＦ）＝ＣＯ2Ｍｅ；Ｇ＝２．５］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＴＦ）＝ＮＨ2；Ｇ＝１］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝ジエチルイミノジアセテート（ＤＥＩＤＡ）；（ＢＲ２）＝トリス（２−アミノエチル）アミン（ＴＲＥＮ）；（ＥＸ１）＝イタコン酸ジメチル（ＤＭＩ）；（ＴＦ）＝ＣＯ2Ｍｅ；Ｇ＝２．５］；
［（Ｃ）＝ペンタエリトリトールテトラグリシジルエーテル（ＰＥＴＧＥ）；（ＩＦ１）＝ＯＨ；（ＢＲ１）＝ジエチルイミノジアセテート（ＤＥＩＤＡ）；（ＢＲ２）＝トリス（２−アミノエチル）アミン（ＴＲＥＮ）；（ＴＦ）＝ＮＨ2；Ｇ＝２］；
［（Ｃ）＝トリフェニロールメタントリグリシジルエーテル（ＴＰＭＴＧＥ）；（ＦＦ）＝Ｈ；（ＩＦ１）＝ＯＨ；（ＢＲ１）＝トリス（ヒドロキシメチル）アミノメタン（ＴＲＩＳ）；（ＴＦ）＝ＯＨ；Ｇ＝１］；
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＥＸ）＝アクリル酸メチル；（ＢＲ２）＝トリス（ヒドロキシメチル）アミノメタン（ＴＲＩＳ）；（ＴＦ）＝ＯＨ；Ｇ＝３］；
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＥＸ１）＝アクリル酸メチル；（ＴＦ）＝ＣＯ2Ｍｅ；Ｇ＝２．５］；
［（Ｃ）＝ペンタエリトリトールテトラグリシジルエーテル（ＰＥＴＧＥ）；（ＩＦ１）＝ＯＨ；（ＥＸ１）＝ピペラジン（ＰＩＰＺ）；（ＩＦ２）＝ＯＨ；（ＢＲ１）＝ペンタエリトリトールテトラグリシジルエーテル（ＰＥＴＧＥ）；（ＩＦ３）＝ＯＨ；（ＥＸ２）＝ＰＩＰＺ；（ＢＲ２）＝グリシドール；（ＴＦ）＝ＯＨ；Ｇ＝２］；
［（Ｃ）＝ＢＰＥＤＳ；（ＩＦ）＝ＯＨ；（ＢＲ１）＝ペンタエリトリトールテトラグリシジルエーテル（ＰＥＴＧＥ）；（ＥＸ１）＝メチルイソブチルで保護された１−（２−アミノエチル）ピペラジン（ＰＥＡ）；（ＴＦ）＝エポキシ；Ｇ＝１］；
［（Ｃ）＝ＢＰＥＤＳ；（ＦＦ）＝ＳＨ；（ＩＦ１）＝ＯＨ；（ＢＲ１）＝ペンタエリトリトールテトラグリシジルエーテル（ＰＥＴＧＥ）；（ＥＸ１）＝メチルイソブチルで保護された１−（２−アミノエチル）ピペラジン（ＰＥＡ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＥＸ１）＝メチルイソブチルで保護された１−（２−アミノエチル）ピペラジン（ＰＥＡ）；（ＴＦ）＝ＮＨ；Ｇ＝１．５］；
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝１．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝１．５］；
［（Ｃ）＝トリフェニロールメタントリグリシジルエーテル（ＴＰＭＴＧＥ）；（ＦＦ）＝Ｈ；（ＩＦ）＝ＯＨ；（ＢＲ１）＝ジエタノールアミン（ＤＥＡ）；（ＴＦ）＝ＯＨ；Ｇ＝１］；
［（Ｃ）＝トリフェニロールメタントリグリシジルエーテル（ＴＰＭＴＧＥ）；（ＦＦ）＝Ｈ；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝１．５］；および
［（Ｃ）＝ペンタエリトリトールテトラグリシジルエーテル（ＰＥＴＧＥ）；（ＩＦ１）＝ＯＨ；（ＥＸ１）＝エチル−Ｎ−ピペラジンカルボキシレート（ＥＰＣ）；（ＴＦ）＝ＣＯ2Ｅｔ；Ｇ＝０．５］であることを特徴とする請求項１記載の樹枝状ポリマー。
【請求項５１】
ポリマーは下記の任意の一つ：
［（Ｃ）＝テトラフェニロールエタングリシジルエーテル（ＴＰＥＧＥ）；（ＩＦ１）＝ＯＨ；（ＥＸ１）＝ピペラジン（ＰＩＰＺ）；（ＴＦ）＝ＮＨ；Ｇ＝０．５］；
［（Ｃ）＝トリフェニロールメタントリグリシジルエーテル（ＴＰＭＴＧＥ）；（ＩＦ１）＝ＯＨ；（ＥＸ１）＝ピペラジン（ＰＩＰＺ）；（ＴＦ）＝ＮＨ；Ｇ＝０．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＥＸ１）＝ピペラジン（ＰＩＰＺ）；（ＴＦ）＝ＮＨ；Ｇ＝０．５］；
［（Ｃ）＝ペンタエリトリトールテトラグリシジルエーテル（ＰＥＴＧＥ）；（ＩＦ１）＝ＯＨ；（ＥＸ１）＝ピペラジン（ＰＩＰＺ）；（ＴＦ）＝ＮＨ；Ｇ＝０．５］；
［（Ｃ）＝ペンタエリトリトールテトラグリシジルエーテル（ＰＥＴＧＥ）；（ＩＦ１）＝ＯＨ；（ＥＸ１）＝ピペラジン（ＰＩＰＺ）；（ＥＸ２）＝アクリロキシメチル；（ＴＦ）＝テトラメチルシラン（ＴＭＳ）；Ｇ＝０．５］；
［（Ｃ）＝ペンタエリトリトールテトラグリシジルエーテル（ＰＥＴＧＥ）；（ＩＦ１）＝ＯＨ；（ＴＦ）＝スルフォン酸；Ｇ＝０．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝イミノビス（メチルホスフォン酸）（ＩＭＰＡ）；（ＴＦ）＝ＰＯ2Ｎａ；Ｇ＝１．５］；
［（Ｃ）＝ペンタエリトリトールテトラグリシジルエーテル（ＰＥＴＧＥ）；（ＩＦ１）＝ＯＨ；（ＥＸ１）＝トリアゾール；（ＢＲ１）＝ペンタエリトリトールトリグリシジルエーテル（ＰＥＴｒｉＧＥ）；（ＴＦ）＝エポキシド；Ｇ＝１］；
［（Ｃ）＝ペンタエリトリトールテトラグリシジルエーテル（ＰＥＴＧＥ）；（ＩＦ１）＝ＯＨ；（ＢＲ１）＝トリアゾ−ル；（ＴＦ）＝ＣＯ2Ｍｅ；Ｇ＝１．５］；
［（Ｃ）＝テトラフェニロールエタングリシジルエーテル（ＴＰＥＧＥ）；（ＩＦ１）＝ＯＨ；（ＢＲ１）＝トリス（ヒドロキシメチル）アミノメタン（ＴＲＩＳ）；（ＴＦ）＝ＯＨ；Ｇ＝１］；
［（Ｃ）＝テトラフェニロールエタングリシジルエーテル（ＴＰＥＧＥ）；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝１．５］；
［（Ｃ）＝トリフェニロールメタントリグリシジルエーテル（ＴＰＭＴＧＥ）；（ＦＦ）＝Ｈ；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝１．５］；
［（Ｃ）＝トリス（２，３−エポキシプロピル）イソシアヌレート（ＴＧＩＣ）；（ＩＦ１）＝ＯＨ；（ＢＲ１）＝ビス（アリルアミン）（ＢＡＡ）；（ＴＦ）＝（＝ＣＨ2）；Ｇ＝１］；
［（Ｃ）＝ペンタエリトリトールテトラグリシジルエーテル（ＰＥＴＧＥ）；（ＩＦ１）＝ＯＨ；（ＢＲ１）＝ビス（アリルアミン）（ＢＡＡ）；（ＴＦ）＝（＝ＣＨ2）；Ｇ＝１］；
［（Ｃ）＝トリフェニロールメタントリグリシジルエーテル（ＴＰＭＴＧＥ）；（ＦＦ）＝Ｈ；（ＩＦ１）＝ＯＨ；（ＢＲ１）＝ジエタノールアミン（ＤＥＡ）；（ＴＦ）＝ＯＨ；Ｇ＝１］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＥＸ１）＝イタコン酸ジメチル（ＤＭＩ）；（ＴＦ）＝ＣＯ2Ｍｅ；Ｇ＝１．５］；
［（Ｃ）＝ペンタエリトリトールテトラグリシジルエーテル（ＰＥＴＧＥ）；（ＩＦ１）＝ＯＨ；（ＢＲ１）＝トリス（２−アミノエチル）アミン（ＴＲＥＮ）；（ＴＦ）＝ＮＨ2；Ｇ＝ｌ］；
［（Ｃ）＝テトラフェニロールエタングリシジルエーテル（ＴＰＥＧＥ）；（ＩＦ１）＝ＯＨ；（ＢＲ１）＝メチルイソブチルで保護された１−（２−アミノエチル）ピペラジン（ＰＥＡ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＥＸ１）＝ジベンジルアミン（ＤＢＡ）；（ＴＦ）＝ベンジル；Ｇ＝１］；
［（Ｃ）＝ペンタエリトリトールテトラグリシジルエーテル（ＰＥＴＧＥ）；（ＩＦ１）＝ＯＨ；（ＢＲ１）＝Ｎ−（２−ヒドロキシエチル）エチレンジアミン（ＡＥＥＡ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＥＸ１）＝２−メチル−２−イミダゾリン（ＭＩＡ）；（ＴＦ）＝イミダゾリン；Ｇ＝１］；
［（Ｃ）＝ペンタエリトリトールテトラグリシジルエーテル（ＰＥＴＧＥ）；（ＩＦ１）＝ＯＨ；（ＥＸ１）＝トリアゾール；（ＢＲ１）＝ペンタエリトリトールトリグリシジルエーテル（ＰＥＴｒｉＧＥ）；（ＩＦ２）＝ＯＨ；（ＢＲ２）＝ジエタノールアミン（ＤＥＡ）；（ＴＦ）＝ＯＨ；Ｇ＝２］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＥＸ１）＝イタコン酸ジメチル（ＤＭＩ）；（ＢＲ２）＝トリス（２−アミノエチル）アミン（ＴＲＥＮ）；（ＴＦ）＝ＮＨ2；Ｇ＝２］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＥＸ１）＝イタコン酸ジメチル（ＤＭＩ）；（ＢＲ２）＝トリス（ヒドロキシメチル）アミノメタン（ＴＲＩＳ）；（ＴＦ）＝ＯＨ；Ｇ＝２］；
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＥＸ１）＝アクリル酸メチル；（ＴＦ）＝ＣＯ2Ｎａ；Ｇ＝２．５］；
［（Ｃ）＝ペンタエリトリトールテトラグリシジルエーテル（ＰＥＴＧＥ）；（ＩＦ１）＝ＯＨ；（ＥＸ１）＝ピペラジン（ＰＩＰＺ）；（ＩＦ２）＝ＯＨ；（ＢＲ１）＝ＰＥＴＧＥ；（ＩＦ３）＝ＯＨ；（ＥＸ２）＝ＰＩＰＺ；（ＴＦ）＝ＮＨ；Ｇ＝１．５］；および
［（Ｃ）＝ビス（２−ピペラジニルエチル）ジスルフィド（ＢＰＥＤＳ）；（ＩＦ１）＝ＯＨ；（ＢＲ１）＝ペンタエリトリトールテトラグリシジルエーテル（ＰＥＴＧＥ）；（ＥＸ１）＝メチルイソブチルで保護された１−（２−アミノエチル）ピペラジン（ＰＥＡ）；（ＴＦ）＝ＮＨ；Ｇ＝１］であることを特徴とする請求項１または２記載の樹枝状ポリマー。
【請求項５２】
該ポリマーは増強された熱安定性、改善された化学的安定性、および／または狭い多分散度の範囲をもっていることを特徴とする請求項１または２記載の樹枝状ポリマー。
【請求項５３】
担持された材料（Ｍ）は樹枝状ポリマーとその内部または表面またはその両方の上で連係していることを特徴とする請求項１、２または３記載の樹枝状ポリマー。
【請求項５４】
担持された材料（Ｍ）は樹枝状ポリマーの内部の（ＩＦ）構成部分と連係していることを特徴とする請求項５３記載の樹枝状ポリマー。
【請求項５５】
担持された材料は医薬品的な活性をもった試薬またはプロドラッグであることを特徴とする請求項５４記載の樹枝状ポリマー。
【請求項５６】
少なくとも１種の医薬品的に許容できる希釈剤またはキャリヤーを有している請求項５５記載の樹枝状ポリマーを含んで成ることを特徴とする調製物。
【請求項５７】
担持された材料は農業的な活性をもった試薬であることを特徴とする請求項５４記載の樹枝状ポリマー。
【請求項５８】
少なくとも１種の農業的に許容できる希釈剤またはキャリヤーを有していることを特徴とする請求項５７記載の樹枝状ポリマーを含んで成ることを特徴とする調製物。
【請求項５９】
（ＦＦ）はｘ＝Ｎc−１であり、デンドロンがつくられることを特徴とする請求項１、２または３記載の樹枝状ポリマー。
【請求項６０】
（Ａ）エネルギーおよびエレクトロニックスの用途、例えば燃料電池（例えば膜、触媒）、エネルギー貯蔵（例えば水素）、マイクロ波吸収剤、赤外線吸収剤、固体状態材料による照明、装置の熱管理、発光ダイオード、ディスプレー、電子インク、層間誘電体、ホトレジストおよびナノレジスト・パターンニング、ナノリソグラフィ、トランジスター、分子エレクトロニックス、通信装置（例えば導波管）、フォトニックス、光−電気変換器、写真材料、量子ドット、および材料のステルス増強において；
（Ｂ）溶媒または乾燥した調製物のいずれかを含むトナー組成物において；
（Ｃ）染料（例えば陰イオン性染料、フォトクロミック染料、熱発色性染料、液晶）、塩、帯電防止剤、表面活性剤、酸化防止剤、溶媒（例えば水）と共にまたはニートの状態で；および他の所望の成分と共に、紙または他の印刷表面に、沈着させ得る沈澱を含まないインクをつくるために；および布、布の模様、絨毯および他のこのような品目に対する多くの用途に有用な合成および天然繊維を被覆するかまたはそれに浸透させるために；
（Ｄ）例えば紙、ラテックス、顔料、重合体、光ファイバー、ガラス、金属表面、ガラス繊維、セラミックス、ゴム、木材、コンクリート、石材、繊維および布に対する被覆、コーキングおよび充填剤調製物として；
（Ｅ）容器、ステント、医療機器、カテーテル、移植材、マイクロアレイ・スライド、細胞培養板、電極およびセンサーのコーティングとして；
（Ｆ）分離または濾過、或いは大きさの較正に用いる支持体として；
（Ｇ）歯科用コンポジット、光硬化性材料、レオロジー変性材、重合体接着剤、重合体添加物、電磁波吸収材、贋造防止媒体、多孔質変性剤、感染防止剤、抗バクテリア剤、香料、脱臭剤、アミロイド形成防止剤に対する組成物として、性能を向上させ、収縮を減少させ、および／または接着性を改善するために；
（Ｈ）コンピュータの記憶システム、磁気的記憶保存システム、および電子トランジスターおよび光トランジスターの製造に；
（Ｉ）金属イオン、金属粒子、磁性粒子および常磁性粒子、合金、触媒、再利用可能な触媒、金属の細孔発泡体、ナノ反応器、半導体粒子、および量子ドットに対するキャリヤーとして；
（Ｊ）試験管内、生体外、または生体内の用途におけるバイオマーカー、分子プローブ、トランスフェクション剤、または環境試験剤として；または
（Ｋ）個人的な手入れ（ケア）、化粧品または健康増進剤のキャリヤーまたは添加剤として
使用するための請求項１〜５３および５９のいずれか一つに記載された式（Ｉ）の樹枝状ポリマー。
【請求項６１】
プロドラッグ、薬剤（例えば小さい有機性の薬剤、ポリマードラッグ、生物性マクロ分子の薬剤、抗レスチノシス（ａｎｔｉｒｅｓｔｉｏｎｏｓｉｓ）剤、心臓血管作用薬（ｃａｒａｄｉｏｖａｓｃｕｌａｒ  ａｇｅｎｔ）、アンギオスタティン（ａｎｇｉｏｓｔａｔｉｎ）、スタティン（ｓｔａｔｉｎ）、抗バクテリア剤、抗ウィルス剤、殺菌剤、アミノ酸、ペプチド、蛋白質、オリゴヌクレオチド、ヌクレオチド）、ワクチン、診断剤、造影剤、バイオマーカー剤、腫瘍剤、眼球作用薬（ｏｃｕｌａｒ  ａｇｅｎｔ）、非ステロイド系抗炎症剤、抗原、ビタミン、α−ヒドロキシ酸、解毒剤、および免疫抑制剤に対するキャリヤーとして使用するための請求項５３〜５６および５９のいずれか一つに記載された式（Ｉ）の樹枝状ポリマー。
【請求項６２】
請求項１〜５４および５９のいずれか一つに記載された式（Ｉ）の樹枝状ポリマーを含む溶液を固体の基質に被覆する方法において、該方法は浸漬、噴霧、スピン被覆、ワイピング、または他の方法で該樹枝状ポリマーの溶液を該基質の外側の表面および露出した内面に被覆し、該基質を該溶液と接触した状態から取り出し、空気中でまたは熱をかけて過剰の溶液を蒸発させることを特徴とする方法。
【請求項６３】
被覆工程を助けるために該溶液は溶媒、表面活性剤、乳化剤、および／または洗剤の混合物を含んでおり、溶液中の樹枝状ポリマーの重量は約０．０００１〜約５０重量％であることを特徴とする請求項６２記載の方法。
【請求項６４】
（ａ）（ＴＦ）が、約１ｐｇ（ピコグラム）〜１００ｍｇ／ｍＬの濃度で陽イオン性の樹枝状の表面をもつのに十分な量で、存在する請求項１〜５４および５９のいずれか一つに記載された式（Ｉ）の樹枝状ポリマー、および（ｂ）所望のオリゴヌクレオチドまたはポリ核酸を含んで成る溶液を電気穿孔（エレクトロポレーション）により、または細胞の表面に適用し、トランスフェクションが行われるのに十分な時間の間細胞を該溶液に露出することを特徴とする真核細胞のトランスフェクションを行う方法。
【請求項６５】
（ａ）（ＴＦ）が、陽イオン性の樹枝状の表面をもつのに十分な量で存在し、それがＡｕ、Ａｇ、Ｃｕ、Ｍｇ、またはＣａの粒子、金のゾル、金の原子、金を含む錯体または分子、これらのクラスターまたは混合物と結合してポリマー−金属のコンジュゲートをつくり、ここで該コンジュゲートの最大寸法は（Ｍ）または（Ｃ）として約１〜約１０００ｎｍである請求項１〜５４および５９のいずれか一つに記載された式（Ｉ）の樹枝状ポリマー、および（ｂ）遺伝子のトランスフェクションを行う粒子を生じる所望の遺伝物質、オリゴヌクレオチド、またはポリ核酸を含んで成る遺伝子銃（ｇｅｎｅ  ｇｕｎ）を用い植物および動物の真核細胞に遺伝物質を送達し；遺伝子のトランスフェクションを行う粒子を細胞に貫通させその中に入れるのに十分な駆動力で遺伝子のトランスフェクションを行う粒子を植物および動物の方へ加速することを特徴とする方法。
【請求項６６】
重合体のレオロジー特性を変性する方法において、ニートの状態または溶媒に含まれた重合体を、溶融物または溶媒中に含まれた請求項１〜５４および５９のいずれか一つに記載された式（Ｉ）の樹枝状ポリマーと混合し、溶融物、固体、溶解した状態または乾燥した相の第１のポリマーのレオロジー特性を公知方法で変性し、この際（Ｍ）がもし存在するならそれは燃焼遅延剤、染料、紫外線吸収剤、抗微生物剤、重合開始剤、帯電防止剤、および／または酸化防止剤であり、該溶液または乾燥混合物は約０．０００１〜約５０重量％の重量の樹枝状ポリマーを有していることを特徴とする方法。
【請求項６７】
化粧品の用途において動物の皮膚、毛髪および／または爪を処理する方法であって、該方法は、ローション、クリーム、トナー、粉末または溶媒として使用するために請求項１〜５６および５９のいずれか一つに記載された式（Ｉ）の樹枝状ポリマーを公知方法で化粧品調製物中に混入し、次いで刷毛塗り、平滑化、擦り付け、または他の方法で該調製物を動物の皮膚、毛髪および／または爪に適用し、この際該調製物は約０．０００１〜約５０重量％の重量の樹枝状ポリマーを含んでいることを特徴とする方法。
【請求項６８】
基質の較正方法において、請求項１〜５４および５９のいずれか一つに記載された式（Ｉ）の樹枝状ポリマーの溶液（約１ｐｇ〜約１００ｍｇ／ｍＬ）をつくり、大きさの比較標準用のナノメートルの基質に該溶液を適用し、該樹枝状ポリマーに対して未知の基質の大きさを参照するために光学顕微鏡、原子間力顕微鏡または電子顕微鏡で基質を可視化するか、および／またはどの大きさの樹枝状ポリマーが基質の細孔またはフィルターを通過するかを決定することにより基質またはフィルターの細孔の大きさを決定することを特徴とする方法。
【請求項６９】
表面に消毒薬を適用する方法において、該方法は請求項１〜５４または５９のいずれか一つに記載された式（Ｉ）の樹枝状ポリマーを溶液としてまたは溶媒中に含ませ、（Ｍ）に対する他の添加剤、例えば染料、芳香剤、抗バクテリア剤、表面活性剤および／または解乳化剤を存在させまたは存在させずに該表面に噴霧、ワイピング、または適用することを特徴とする方法。
【請求項７０】
バイオマーカー試薬、分子プローブ、トラスフェクション試薬、または環境試験の試薬に使用するために、請求項１〜５４および５９のいずれか一つに記載された式（Ｉ）の樹枝状ポリマーを、このような試験に必要な、別の容器の中に入れられたまたは別に得られる他の任意の成分、および使用する際の説明書と共に含んで成ることを特徴とするキット。
【請求項７１】
コア（Ｃ）は球形であり、コアは（ＥＸ）または（ＢＲ）、或いは（ＥＸ）および（ＢＲ）の両方を有する球形の４個の試薬と反応し、ここで下記の条件、即ち
【数３】
2008545621.tif 000005
従って
【数４】
2008545621.tif 000006
但し式中ｒは外殻試薬の半径であり；Ｒはコアの半径であり；四面体の辺の長さ＝２ｒであり；また中心の空間に適合し得る小さいボールに対する最大半径は上記式１から計算でき、ｒ≦４．４５Ｒである限り、コアの周りに４個またはそれ以上の外殻試薬が配置されるのに十分な空間が存在するものとする、を満たす数の試薬が反応することができることを特徴とする請求項１または２記載の式（Ｉ）の樹枝状ポリマー。
【請求項７２】
コア（Ｃ）は球形であり、コアは（ＥＸ）または（ＢＲ）或いは（ＥＸ）および（ＢＲ）の両方を有する円錐形の４個の試薬と反応し、ここで下記の条件、即ち
【数５】
2008545621.tif 000007
従って
【数６】
2008545621.tif 000008
従って
【数７】
2008545621.tif 000009
但し上記式中
Ｒ＝コアの半径、
ｈ＝円錐（外殻試薬）の高さ、
ｒ＝円錐（外殻試薬）底面の半径＝四面体の底面の内接円半径
ｒ’＝四面体の内接円半径＝Ｒ＋ｈ、
ａ＝四面体の辺の長さ、であり、ｒ≦√２（ｈ＋Ｒ）ならば、コアの周りに４個またはそれ以上の外殻試薬を配置するのに十分な空間が存在するものとする、を満たす数の試薬が反応することができることを特徴とする請求項１または２記載の式（Ｉ）の樹枝状ポリマー。
【請求項７３】
Ａ．ワン・ポット反応として、（Ｃ）を反応性（ＢＲ）前駆体（例えばイミノ二酢酸、第１級アミンで保護されたジエチレントリアミン（ＤＥＴＡ）、イミノジアルキルニトリル、イミノジアルキルホスフォン酸、ハロゲン化イミノジアルキル［例えばビス（２−クロロエチル）アミン］、ジエタノールアミン、第２級ジアミン、例えばジアルキルアミン、ジアリルアミン、ジアリールアミン、イミノジアルキン、イミノアルキレンアミン［例えばビス（ヘキサメチレントリアミン）］）、または予めつくられた（ＢＲ）試薬［例えばトリス（２−アミノエチル）アミン（ＴＲＥＮ）、トリス（ヒドロキシメチル）アミノメタン（ＴＲＩＳ）、アセチレンジ−またはトリ−エポキシ構成部分］、またはヒドロキシ、メルカプトまたはアミノ（ＦＦ）デンドロンと、溶媒中において反応が完結するまで約０〜１００℃の温度で反応させてｍ＝０でｑ＝１〜４０００の式（Ｉ）の樹枝状ポリマーをつくり；
Ｂ．（ＴＦ）上でオーソゴナル・ケミストリーを使用して、段階Ａでつくられた樹枝状ポリマーを反応させてさらに他の（ＢＲ）構成部分を付加し、ｍ＝０または１〜２０００でｑ＝１〜４０００の式（Ｉ）の樹枝状ポリマーを含む高い世代の均一／不均一な組成の（ＢＲ）をつくり；
Ｃ．ケトン溶媒法で保護することにより反応性（ＢＲ）前駆体または第２級および／または第１級アミンをもつ（ＢＲ）を保護して、第２級アミン部位だけを反応性の（Ｃ）または反応性の（ＴＦ）と反応させるか、或いは予めつくられた（ＢＲ）の中に第１級アミンだけが存在する場合には、これらの一つまたはそれ以上の第１級アミン構成部分をケトン溶媒で保護し、他の保護されていない第１級アミンを適当な（Ｃ）または（ＴＦ）と反応させ、ｍ＝０または１〜２０００でｑ＝１〜４０００の式（Ｉ）の樹枝状ポリマーをつくり；
Ｄ．段階Ａでつくられた樹枝状ポリマーを、アクリル酸アルキル（例えばアクリル酸メチル）とアルキルアミンの求核性の反応（Ｍｉｃｈａｅｌの付加反応）によりアミノアルキルエステル結合をつくった後、該エステルをアルキレンアミンまたは（ＥＸ）または式（Ｉ）の他の（ＢＲ）と反応させることにより反応させて、ｍ＝０または１〜２０００でｑ＝１〜４０００の式（Ｉ）の樹枝状ポリマーをつくり；
Ｅ．段階Ａでつくられた樹枝状ポリマーを、第１級アミン（ＴＦ）基をもつ（Ｃ）または（ＢＲ）をイタコン酸ジメチル（ＤＭＩ）と反応させることによりピロリドンエステル基に変えた後、このエステルを第１級アミンまたは部分的に保護された第１級ポリアミンと反応させて式（Ｉ）の（ＢＲ）または（ＴＦ）構成部分への結合をつくることにより反応させて、ｍ＝０または１〜２０００でｑ＝１〜４０００の式（Ｉ）の樹枝状ポリマーをつくり；
Ｆ．チオールを含む予めつくられた（ＢＲ）試薬または反応性（ＢＲ）前駆体をフリーラジカルにより付加することにより、段階Ａでつくられた樹枝状ポリマーを反応させて式（Ｉ）のアリルまたはオレフィン基をもつ（Ｃ）または（ＢＲ）をつくり、これによってｍ＝０または１〜２０００でｑ＝１〜４０００の式（Ｉ）の樹枝状ポリマーをつくり；
Ｇ．１〜Ｎc個のアジドまたはアルキンを含む（Ｃ）および１〜Ｎb−１個のアジドまたはアルキンを含む（ＢＲ）を１，３−双極性シクロ付加反応により逐次または同時に付加させる反応を行なうが、但しここで（Ｃ）および（ＢＲ）は（Ｃ）または（ＢＲ）１個当たり唯１個のアジドまたはアルキンしかもたず、またそれらの間で１個のアジドおよびアルキンの両方をもっていなければならず、アジドイオンを用いるエポキシ環の求核性開環反応でアジドを含む（Ｃ）および（ＢＲ）をつくった後、これらの反応性の基を反応させて式（Ｉ）の新しい（ＢＲ）または（ＴＦ）構成部分に対するトリアゾール結合をつくってｍ＝１〜２０００でｑ＝０または１〜４０００の式（Ｉ）の樹枝状ポリマーをつくり；
Ｈ．（ＢＲ）または（Ｃ）の後に（ＥＸ）を挿入するために段階Ｂ〜Ｇの一部として（ＥＸ）を反応させてｍ＝１〜２０００の式（Ｉ）の樹枝状ポリマーをつくる段階を含んで成ることを特徴とする請求項１に定義された式（Ｉ）の樹枝状ポリマーを製造する方法。
【請求項７４】
アクリレート−アミン反応系により請求項１または２に定義された式（Ｉ）の樹枝状ポリマーを製造する方法において、該方法は
Ａ．アクリレート官能性のコアをアミン官能性の延長部材と例えば下記式
（Ｃ）＋（ＥＸ）→（Ｃ）（ＥＸ）（ＴＦ）、
但し式中（Ｃ）＝アクリレート官能性のコア、例えばトリメチロールプロパントリアクリレート（ＴＭＰＴＡ）；（ＥＸ）＝アミン官能性の延長部材、例えばピペラジン（ＰＩＰＺ）；（ＴＦ）＝アミンである、に示されるように反応させ、
Ｂ．アミン官能基で延長されたコア試薬（Ｃ）（ＥＸ）（ＴＦ１）をアクリレート官能性の分岐セル試薬（ＢＲ）と下記式
（Ｃ）（ＥＸ）（ＴＦ１）＋（ＢＲ）→（Ｃ）（ＥＸ）（ＢＲ）（ＴＦ２）、
但し式中（Ｃ）＝トリメチロールプロパントリアクリレート（ＴＭＰＴＡ）；（ＥＸ）＝ピペラジン（ＰＩＰＺ）；（ＴＦ１）＝アミン；（ＢＲ）＝トリメチロールプロパントリアクリレート（ＴＭＰＴＡ）；（ＴＦ２）＝アクリレートである、に示されるように反応させ、
ここで段階ＡおよびＢの両方に対し：
延長部材（ＥＸ）基のコアに対する付加に対しては（ＥＸ）／（Ｃ）のモル比は延長部材の分子（ＥＸ）のモル数対単純なコア、足場のコア、スーパー・コアまたは現在の世代の構造上の反応性官能基のモル数（即ちＮc）の比で定義され、完全に被覆されることが望ましい場合には過剰の（ＥＸ）が使用され、
分岐セル（ＢＲ）の単純なコア、足場のコア、スーパー・コアまたは現在の世代の構造に対する付加に対しては（ＢＲ）／（Ｃ）は分岐セルの分子（ＢＲ）のモル数対単純なコア、足場のコア、スーパー・コアまたは現在の世代の構造上の反応性官能基のモル数（即ちＮc）の比として定義され、完全に被覆されることが望ましい場合には過剰の（ＢＲ）が使用され、
分岐セル（ＢＲ）または延長部材（ＥＸ）のコア、足場のコア、スーパー・コアまたは現在の世代の生成物に対する付加の程度は加えられたモル比またはＮ−ＳＩＳにより制御することができることを特徴とする方法。
【請求項７５】
開環反応系により請求項１または２に定義された式（Ｉ）の樹枝状ポリマーを製造する方法において、該方法は
Ａ．エポキシ官能性のコアをアミン官能性の延長部材と例えば下記式
（Ｃ）＋（ＥＸ）→（Ｃ）（ＩＦ１）（ＥＸ）（ＴＦ１）、
但し式中（Ｃ）＝エポキシ官能性のコア、例えばペンタエリトリトールテトラグリシジルエーテル（ＰＥＴＧＥ）；（ＩＦ１）＝内部ヒドロキシル（ＯＨ）；（ＥＸ）＝ピペラジン（ＰＩＰＺ）；（ＴＦ１）＝アミンである、に示されるように反応させ、
Ｂ．アミン官能基で延長されたコア試薬（Ｃ）（ＩＦ１）（ＥＸ）（ＴＦ１）をエポキシ官能性の分岐セル試薬（ＢＲ）と例えば下記式
（Ｃ）（ＩＦ１）（ＥＸ）（ＴＦ１）＋（ＢＲ）→（Ｃ）（ＩＦ１）（ＥＸ）（ＩＦ２）（ＢＲ）（ＴＦ２）、
但し式中（Ｃ）＝ペンタエリトリトールテトラグリシジルエーテル（ＰＥＴＧＥ）；（ＩＦ１）＝請求項１に定義された内部官能性構成部分、例えばＯＨ；（ＥＸ）＝請求項１に定義された延長部材の構成部分、例えばピペラジン（ＰＩＰＺ）；（ＴＦ１）＝アミン；（ＢＲ）＝エポキシ官能性の分岐セル試薬、例えばペンタエリトリトールテトラグリシジルエーテル（ＰＥＴＧＥ）；および（ＩＦ２）＝請求項１に定義された内部官能基性の構成部分、例えばＯＨ；（ＴＦ２）＝アミンである、に示されるように反応させ、
ここで段階ＡおよびＢの両方に対し；
延長部材（ＥＸ）基のコアに対する付加に対しては（ＥＸ）／（Ｃ）のモル比は延長部材の分子（ＥＸ）のモル数対単純なコア、足場のコア、スーパー・コアまたは現在の世代の構造上の反応性官能基のモル数（即ちＮc）の比で定義され、完全に被覆されることが望ましい場合には過剰の（ＥＸ）が使用され、
分岐セル（ＢＲ）の単純なコア、足場のコア、スーパー・コアまたは現在の世代の構造に対する付加に対しては（ＢＲ）／（Ｃ）は分岐セルの分子（ＢＲ）のモル数対単純なコア、足場のコア、スーパー・コアまたは現在の世代の構造上の反応性官能基のモル数（即ちＮc）の比として定義され、完全に被覆されることが望ましい場合には過剰の（ＢＲ）が使用され、
分岐セル（ＢＲ）または延長部材（ＥＸ）のコア、足場のコア、スーパー・コアまたは現在の世代の生成物に対する付加の程度は加えられたモル比またはＮ−ＳＩＳにより制御することができることを特徴とする方法。
【請求項７６】
請求項７３に定義された式（Ｉ）の樹枝状ポリマーを製造する方法において、
Ｎc＝１〜２０；ｑ＝１〜２５０；ｐ＝１〜２５０；およびｍ＝１〜２５０であり；
１より大きいｑ、ｐ、またはｍが存在する場合、（ＩＦ）、（ＢＲ）、および（ＥＸ）構成部分は同一または相異なることができ；
（ＢＲ）または（ＥＸ）は該構成部分の他のものと交互に現れるか、または連続した複数の（ＢＲ）または（ＥＸ）の群が逐次的に現れることを特徴とする方法。
【誤訳訂正２】
【訂正対象書類名】明細書
【訂正対象項目名】０４８３
【訂正方法】変更
【訂正の内容】
【０４８３】
実施例１８：ＴＭＰＴＧＥとアミノビス（メチルホスフォン酸）（ＩＭＰＡ）との反応。
この実施例は生体適合性をもったフオスフォン酸の表面を有するＰＥＨＡＭデンドリマーの製造を説明する。
［（Ｃ）＝ＴＭＰＴＧＥ；（ＦＦ）＝Ｅｔ；（ＩＦ１）＝ＯＨ；（ＢＲ１）＝ＩＭＰＡ；（ＴＦ）＝ＰＯ2Ｎａ；Ｇ＝１．５］
撹拌棒を含む２５ｍＬの丸底フラスコにＩＭＰＡ（１．０ｇ、４．９ミリモル、２当量／エポキシド）（Ａｌｄｒｉｃｈ）および１５ｍＬの脱イオン水を加えた。この均一な混合物に約１０％のＮａＯＨを加え、ｐＨ計で測定して溶液のｐＨを８に調節した。この均一な混合物に２５℃においてニートの状態のＴＭＰＴＧＥ（２５０ｍｇ、０．８３ミリモル、２．５ミリモルのエポキシド）を加えた。この混合物をＮ2の保護雰囲気の中で密閉して３日間２５℃で撹拌した後、１Ｋの透析膜を用い約５％溶液として脱イオン水中で１３、１６、１９および２２時間目に透析液を４回変えて透析を行った。保持物の揮発分を回転蒸発器により除去した後、高真空をかけて所望の生成物を得た（２９０ｍｇ；収率３３％）。そのスペクトルは次の通り。
【誤訳訂正３】
【訂正対象書類名】明細書
【訂正対象項目名】０６９２
【訂正方法】変更
【訂正の内容】
【０６９２】
実施例６６：４、４‘−メチレンビス（Ｎ，Ｎ’−ジグリシジルアニリン）（ＭＢＤＧＡ）とトリス（ヒドロキシメチル）メチルアミン（ＴＲＩＳ）との反応
［（Ｃ）＝ＭＢＤＧＡ；（ＩＦ１）＝ＯＨ；（ＢＲ１）＝ＴＲＩＳ；（ＴＦ１）＝ＯＨ；（ＴＦ２）＝エポキシド；Ｇ＝ｌ］
テトラグリシジルアニリン（Ｉ−ｂ）（０．４２２ｇ、１ミリモル）を秤量して５０ｍＬの一つ口丸底フラスコの中に入れ、１５ｍＬのＭｅＯＨおよび５ｍＬのＤＣＡＭを加えた。ＴＲＩＳ（０．１２１ｇ，１ミリモル）を上記反応混合物に加えた。フラスコに還流冷却器を取り付け、４０℃で３日間加熱した。溶媒を回転蒸発器により除去し、ワックス状の無色の固体を得た。これをさらに高真空下で乾燥した。加熱銃を用い高温の条件下で全反応混合物を溶媒（ＣＨＣｌ3＋ＣＨ3ＯＨ；５０ｍＬ，３：１）に溶解した。フラスコを室温に加温し、３０ｍＬのヘキサンを加えた。ヘキサンを加える際、沈澱の生成が観測された。３時間後、ブフナー濾斗を通して固体を濾過し、回転蒸発器により溶媒を蒸発させて粘稠な液体にし、これをシリカゲル上でカラムクロマトグラフにかけた。先ず４０％の酢酸エチル／ヘキサンを使用して痕跡量のテトラグリシジルアニリンを溶離させた後、５％ＭｅＯＨ／ＣＨＣｌ3により化合物−ＩＩＩを溶離させた。純粋な画分（ＴＬＣで決定）を蒸発させ、３７ｍｇの吸湿性の固体を得た。分析データ、即ちＭＡＬＤＩ−ＴＯＦ、1Ｈおよび13Ｃ  ＮＭＲのデータはこれが化合物−ＩＩＩであることを示した。またＭｅＯＨとＤＣＭとの混合物中で２当量のＴＲＩＳ／エポキシドを用いてこの反応を研究し、良好な収率で化合物−ＩＩＩを得た。この反応はＤＭＥ中では進行せず、６０℃においてＭｅＯＨ中の２当量のＴＲＩＳを用いるとビス−およびトリス−付加生成物、並びに痕跡量のテトラ付加生成物が得られた。（ＩＩＩ−ｅ）に対するスペクトルは次の通り：
【誤訳訂正４】
【訂正対象書類名】明細書
【訂正対象項目名】０９５６
【訂正方法】変更
【訂正の内容】
【０９５６】
以上本発明をその好適具体化例を参照して説明したが、当業界の専門家は、これらの説明を読み理解した上で、上記の説明および特許請求の範囲に記載された本発明の範囲および精神を逸脱することなく変形および変更を行うことができるものとする。本発明の実施態様の一部を以下に列記する。
１．上述の式（Ｉ）の樹枝状ポリマーまたはその医薬品的に許容された塩の有効量を動物に投与することを特徴とする動物の病気を治療する方法。
２．上述の式（Ｉ）の樹枝状ポリマーを使用し、薬剤として治療剤および／または診断剤を含む薬剤を動物に送達する方法において、該方法は該治療の必要に応じ薬物的に許容された賦形剤、キャリヤーまたは希釈剤の中に含まれる有効量の薬剤を動物に投与することを特徴とする方法。
３．薬剤の該有効量は該薬剤に対して知られた量であり、投与量は該薬剤から同じ効果を得るのに従来知られていた量と同じか或いは少ないことを特徴とする上記項目２記載の方法。
４．該薬剤および樹枝状ポリマーは、経口投与、アンプル、静脈注射、筋肉注射、経皮適用、鼻腔内適用、腹腔内投与、皮下注射、眼球適用、ワイプ（ｗｉｐｅ）として、噴霧、ガーゼまたは他の外科的な切開を行う際の方法により行うことにより、瘢痕が生じている部位の近く、または腫瘍が成長しているかまたはそれを除去した部位、或いは腫瘍の近くまたはその内部において投与されることを特徴とする上記項目２記載の方法。